(57)【要約】【課題】本発明の課題は、量子ドットを用いて造形物への着色、塗布、印刷する際に、蛍光特性を維持可能な耐性の高い量子ドットを提供することである。また、吐出性に優れ、量子ドットのブリードが抑制された量子ドット含有組成物、インクジェットインキ、及び印刷物を提供することである。【解決手段】上記課題は、半導体微粒子が、一般式（１）で示される片末端領域にチオール基を有する処理剤で表面処理されてなる量子ドットによって解決される。【選択図】なし【特許請求の範囲】
【請求項１】
半導体微粒子が、下記一般式（１）で示される処理剤で表面処理されてなる量子ドット。
一般式（１）
【化１】
2019206641.tif 000040
（一般式（１）中、
（Ａ）は（メタ）アクリル系重合体残基であり、
Ｒ７は直接結合又は、アルキレン基、アリーレン基及びアルキレンオキサイド基からなる群より選ばれる二価の基であり、
Ｌ２は直接結合又は−Ｏ−Ｃ（＝Ｏ）−であり、
Ｘ２は下記一般式（２）、一般式（３）、一般式（４ ）又は一般式（５）で示される四価の基であり、
Ｙ２は水素原子又は−ＣＯＯＨであり、
Ｙ３及びＹ４は、いずれか一方が下記一般式（６）又は一般式（７）で示される基であり、Ｙ３及びＹ４のもう一方は水素原子又は−ＣＯＯＲ１５であり、
Ｒ１５は水素原子、アルキル基又はアリール基である。）
一般式（２）
【化２】
2019206641.tif 000041
（一般式（２）中、Ｒ８はメチン基又はエチン基である。）
一般式（３）
【化３】
2019206641.tif 000042
（一般式（３）中、ｋ３は１又は２である。）
一般式（４）
【化４】
2019206641.tif 000043
（一般式（４）中、Ｑ２は、直接結合又は炭素数が１〜２０である二価の基である。）
一般式（５）
【化５】
2019206641.tif 000044
（一般式（５）中、Ｒ９はアルキレン基である。）
一般式（６）
【化６】
2019206641.tif 000045
（一般式（６）中、Ｍ１は−ＮＲ１１−又は−Ｏ−であり、Ｒ１１は水素原子、アルキル 基、又はアリール基であり、
Ｒ１０はアルキレン基及びアルキレンオキサイド基からなる群より選ばれる二価の基である。）
一般式（７）
【化７】
2019206641.tif 000046
（一般式（７）中、Ｒ１２はアルキレン基であり、Ｒ１３はアルキレン基及びアリーレン 基からなる群より選ばれる二価の基であり、
Ｒ１４は水素原子、アルキル基又はアリール基である。）
【請求項２】
前記半導体微粒子が化合物半導体である、請求項1に記載の量子ドット。
【請求項３】
前記半導体微粒子がコア・シェル型であり、前記一般式（１）で示される処理剤でシェル表面が処理されてなる、請求項１又は２に記載の量子ドット。
【請求項４】
請求項１〜３いずれか1項に記載の量子ドット及び溶媒を含有する、量子ドット含有組成物。
【請求項５】
請求項４に記載の量子ドット含有組成物を少なくとも含有し、粘度が３〜５０ｍＰａ・ｓであるインクジェットインキ。
【請求項６】
請求項５に記載のインクジェットインキを用いて形成される印刷物。
【発明の詳細な説明】
【技術分野】
【０００１】
本発明は、量子ドット、量子ドットを含有する組成物、組成物を含有するインクジェットインキに関する。
【背景技術】
【０００２】
量子ドットは、量子力学に従う独特な光学特性を発現させるために、電子を微小な空間に閉じ込めるために形成された極小さな粒（ドット）である。１粒の量子ドットの大きさは、直径１ナノメートルから数１０ナノメートルであり、約１万個以下の原子で構成されている。発する蛍光の波長が、粒の大きさで連続的に制御できること、蛍光強度の波長分布が対称性の高いシャープな発光が得られることから近年注目を集めている。
量子ドットは、人体を透過しやすい波長に蛍光を調整でき、体内のあらゆる場所に送達できることより発光材料として生体イメージング用途（非特許文献１）、褪色の恐れがない波長変換材料として太陽電池用途（特許文献１）、鮮明な発光材料、波長変換材料としてエレクトロニクス・フォトニクス用途（特許文献２，３）への展開検討が行われている。
【０００３】
これらの用途に展開するときに、必要となる特性として、蛍光の量子収率があげられる。蛍光収率を向上させるために、非特許文献２には、半導体微粒子をＩｎ−Ｐからなる半導体微粒子に有機脂肪族カルボン酸であるミリスチン酸で被覆する例が開示されている。
【先行技術文献】
【特許文献】
【０００４】
【特許文献１】特開２００６−２１６５６０号公報
【特許文献２】特開２００８−１１２１５４号公報
【特許文献３】特開２００９−２５１１２９号公報
【非特許文献】
【０００５】
【非特許文献１】神隆、「半導体量子ドット、その合成法と生命科学への応用」、生産と技術、第６３巻、第２号、２０１１年、ｐ５８〜ｐ６５
【非特許文献２】Ｊｏｕｒｎａｌ  ｏｆ  ｔｈｅ  Ａｍｅｒｉｃａｎ  ｃｈｅｍｉｃａｌ  ｓｏｃｉｅｔｙ  2007  129  15432-15433
【発明の概要】
【発明が解決しようとする課題】
【０００６】
しかしながら、塗布、印刷するためには、量子ドット単体では困難なため、溶剤やモノマーといった希釈材を用いるが、成形、塗布、印刷時に蛍光特性を維持したまま行うことは困難で、蛍光量子収率の低下が大きく低下してしまうことが課題となっていた。量子効率低下の抑制のために  量子ドット含有造形物全体をバリア剤で囲う方法があるが、加工性が低下するという欠点があった。また、量子ドットを含む組成物を用いて印刷を行い、カラーフィルタや発光層として使用する場合、他層や外部への量子ドットの流出（ブリード）が懸念されている。
【０００７】
したがって本発明の目的は、量子ドットを用いて造形物への着色、塗布、印刷する際に、蛍光特性を維持可能な耐性の高い量子ドットを提供することである。また、吐出性に優れ、量子ドットのブリードが抑制された量子ドット含有組成物、インクジェットインキ、及び印刷物を提供することである。
【課題を解決するための手段】
【０００８】
本発明者は、前記課題を解決するために、鋭意検討した結果、特定の構造を有する処理剤で表面処理された半導体微粒子を用いることにより、量子効率を維持するとともに、ブリードを抑制できることを見出した。すなわち本発明は、以下の〔１〕〜〔６〕に関する。
【０００９】
〔１〕  半導体微粒子が、下記一般式（１）で示される処理剤で表面処理されてなる量子ドット。
一般式（１）
【化１】
2019206641.tif 000002
（一般式（１）中、
（Ａ）は（メタ）アクリル系重合体残基であり、
Ｒ７は直接結合又は、アルキレン基、アリーレン基及びアルキレンオキサイド基からなる群より選ばれる二価の基であり、
Ｌ２は直接結合又は−Ｏ−Ｃ（＝Ｏ）−であり、
Ｘ２は下記一般式（２）、一般式（３）、一般式（４ ）又は一般式（５）で示される四価の基であり、
Ｙ２は水素原子又は−ＣＯＯＨであり、
Ｙ３及びＹ４は、いずれか一方が下記一般式（６）又は一般式（７）で示される基であり、Ｙ３及びＹ４のもう一方は水素原子又は−ＣＯＯＲ１５であり、
Ｒ１５は水素原子、アルキル基又はアリール基である。）
一般式（２）
【化２】
2019206641.tif 000003
（一般式（２）中、Ｒ８はメチン基又はエチン基である。）
一般式（３）
【化３】
2019206641.tif 000004
（一般式（３）中、ｋ３は１又は２である。）
一般式（４）
【化４】
2019206641.tif 000005
（一般式（４）中、Ｑ２は、直接結合又は炭素数が１〜２０である二価の基である。）
一般式（５）
【化５】
2019206641.tif 000006
（一般式（５）中、Ｒ９はアルキレン基である。）
一般式（６）
【化６】
2019206641.tif 000007
（一般式（６）中、Ｍ１は−ＮＲ１１−又は−Ｏ−であり、Ｒ１１は水素原子、アルキル 基、又はアリール基であり、
Ｒ１０はアルキレン基及びアルキレンオキサイド基からなる群より選ばれる二価の基である。）
一般式（７）
【化７】
2019206641.tif 000008
（一般式（７）中、Ｒ１２はアルキレン基であり、Ｒ１３はアルキレン基及びアリーレン 基からなる群より選ばれる二価の基であり、
Ｒ１４は水素原子、アルキル基又はアリール基である。）
【００１０】
〔２〕  前記半導体微粒子が化合物半導体である、〔１〕に記載の量子ドット。
【００１１】
〔３〕  前記半導体微粒子がコア・シェル型であり、前記一般式（１）で示される処理剤でシェル表面が処理されてなる、〔１〕又は〔２〕に記載の量子ドット。
【００１２】
〔４〕  〔１〕〜〔３〕いずれか１項に記載の量子ドット及び溶媒を含有する、量子ドット含有組成物。
【００１３】
〔５〕  〔４〕に記載の量子ドット含有組成物を少なくとも含有し、粘度が３〜５０ｍＰａ・ｓであるインクジェットインキ。
【００１４】
〔６〕  〔５〕に記載のインクジェットインキを用いて形成される印刷物。
【発明の効果】
【００１５】
本発明によって、量子ドットの蛍光収率を向上するとともに、量子ドットを用いて造形物への着色、塗布、印刷した際に、蛍光特性を維持可能な耐性の高い、高信頼性の量子ドットを提供することができる。また、吐出性に優れ、量子ドットのブリードが抑制された高信頼性の量子ドット含有組成物、インクジェットインキ、及び印刷物を提供することができる。
【発明を実施するための形態】
【００１６】
以下、本発明を詳細に説明する。なお、特段記載のない限り、「部」及び「％」は、「質量部」及び「質量％」を表す。
本発明の量子ドットは、半導体微粒子が、一般式（１）で示される片末端領域にチオール基を有する処理剤で表面処理されたことを特徴とする量子ドットである。
【００１７】
＜半導体微粒子＞
半導体微粒子は、主に無機物を成分とする半導体であり、単一組成でも、コアシェル型でも、３層以上の複数層になっていてもよい。
半導体は、周期表１族元素、２族元素、１０族元素、１１族元素、１２族元素、１３族元素、１４族元素、１５族元素、１６族元素及び１７族元素で示される元素の群から選ばれる少なくとも２種以上の元素を含む化合物からなる半導体である。
さらに好ましくは化合物半導体である。化合物半導体は、Ｈ、Ｋ、Ｒｂ、Ｃｓ、Ｃｕ、Ａｇ、Ｚｎ、Ｃｄ、Ｈｇ、Ｂ、Ａｌ、Ｇａ、Ｉｎ、Ｔｌ、Ｃ、Ｓｉ、Ｇｅ、Ｓｎ、Ｎ、Ｐ、Ａｓ、Ｓｂ、Ｐｂ、Ｏ、Ｓ、Ｓｅ、Ｔｅ、Ｆ、Ｃｌ、Ｂｒ、Ｉで示される元素群から選ばれる少なくとも２種の元素を含む化合物からなる半導体であり、具体的には、ＣｕＣｌ、ＣｄＳ、ＣｄＳｅ、ＣｄＴｅ、ＺｎＳ、ＺｎＳｅ、ＺｎＴｅ、ＭｇＴｅ、ＧａＡｓ、ＧａＰ、ＧａＳｂ、ＧａＮ、ＨｇＳ、ＨｇＳｅ、ＨｇＴｅ、ＩｎＡｓ、ＩｎＰ、ＩｎＳｂ、ＩｎＮ、ＡｌＡｓ、ＡｌＰ、ＡｌＳｂ、ＡｌＳ、ＰｂＳ、ＰｂＳｅ、Ｇｅ、Ｓｉ、ＣｕＩｎＳ２、ＡｇＩｎＳ２、Ｓｉ、Ｇｅ、Ｐｂ、ＩｎＧａＰ、ＣＨ３ＮＨ３ＰｂＦ３、ＣＨ３ＮＨ３ＰｂＣｌ３、ＣＨ３ＮＨ３ＰｂＢｒ３、ＣＨ３ＮＨ３ＰｂＩ３、ＣｓＰｂＦ３、ＣｓＰｂＣｌ３、ＣｓＰｂＢｒ３、ＣｓＰｂＩ３、ＲｂＰｂＦ３、ＲｂＰｂＣｌ３、ＲｂＰｂＢｒ３、ＲｂＰｂＩ３、ＫＰｂＦ３、ＫＰｂＣｌ３、ＫＰｂＢｒ３、ＫＰｂＩ３などが挙げられる。
さらに好ましくは、人に対する安全性が懸念される元素を除いた、Ｈ、Ｋ、Ｒｂ、Ｃｓ、Ｃｕ、Ａｇ、Ｚｎ、Ｂ、Ａｌ、Ｇａ、Ｉｎ、Ｃ、Ｓｉ、Ｇｅ、Ｓｎ、Ｎ、Ｐ、Ｏ，Ｓ，Ｔｅ、Ｃｌ、Ｂｒ、Ｉで示される元素群から選ばれる少なくとも２種の元素を含む化合物からなる半導体である。
可視光を発光する用途では、バンドギャップの狭さからＩｎを構成元素として含む半導体が、さらに好ましい。
【００１８】
コアシェル型の半導体微粒子はコアを形成する半導体と異なる成分からなる半導体でコア構造を被覆された構造となる。外部がバントギャップの大きい半導体をすることで、光励起によって生成された励起子（電子−正孔対）はコア内に閉じ込められる。その結果、半導体微粒子表面での無輻射遷移の確率が減少し、発光の量子収率及び半導体量子ドットの蛍光特性の安定性が向上する。
【００１９】
半導体微粒子の平均粒径は０．５ｎｍ〜１００ｎｍであることが好ましく、所望の発色が得られる粒径を選択することができる。コアシェル型の場合、一つの半導体微粒子の中に複数のシェル微粒子を含有してもよい。単一半導体組成である場合の半導体微粒子の平均粒径及び、コアシェル型のコアの平均粒径は０．５ｎｍ〜１０ｎｍであることが好ましい。平均粒径が０．５ｎｍ未満となる合成は困難であり、また、１０ｎｍを超えると量子閉じ込め効果が得られず、求める蛍光が得られない場合がある。
【００２０】
量子ドットは、平均粒径が２ｎｍ〜１μｍであることが好ましい。量子ドットの形状は、球状に限らず、棒状、円盤状、そのほかの形状であっても良い。
【００２１】
半導体微粒子は、コア・シェル型であり、一般式（１）で示される処理剤でシェル表面が処理されてなることが好ましい。
【００２２】
＜一般式（１）で示される処理剤＞
処理剤は、前述の一般式（１）で表されるものであり、片末端領域にチオール基を有する（メタ）アクリル系重合体（Ａ３）である。該片末端領域にチオール基を有する（メタ）アクリル系重合体（Ａ３）は、公知の合成法を用いて製造することができ、後述のとおり、片末端領域に無水物基を有する（メタ）アクリル系重合体（Ａ２）を用いて得ることができるが、これに限定されるものではない。
【００２３】
一般式（１）〜（７）における置換基について説明する。
アルキル基としては、メチル基、エチル基、ヘキシル基、ドデシル基又はエイコシル等の直鎖アルキル基が挙げられ、前記アルキル基は、炭素数１〜８のアルキル基で置換されていてもよく、また、一部の水素が脱落し２重結合を形成していてもよいし、環を形成していてもよい。炭素数１〜６のアルキル基が好ましく、より好ましくは炭素数１〜３のアルキル基である。
【００２４】
アルキレン基としては、メチレン基、エチレン基、ヘキシレン基、ドデシレン基又はエイコシレン基等の直鎖アルキレン基が挙げられ、前記アルキレン基は、炭素数１〜８のアルキル基で置換されていてもよく、また、一部の水素が脱落し２重結合を形成していてもよいし、環を形成していてもよい。炭素数１〜６のアルキレン基が好ましく、より好ましくは炭素数１〜３のアルキレン基である。
【００２５】
アリーレン基としては、フェニレン基、ナフチレン基、フェナントリレン基又はアントリレン基等が挙げられる。前記アリーレン基は、直鎖、分岐若しくは環状のアルキル鎖、ヒドロキシル基、ハロゲン原子又はニトロ基のような置換基を有していてもよく、アリーレン基を構成する一部の炭素原子、窒素原子、酸素原子、リン原子又は硫黄原子等に置換され、ヘテロアリーレン環となっていてもよい。炭素数６〜２０のアリーレン基が好ましく、より好ましくは炭素数６〜８のアリーレン基である。
【００２６】
アリール基としては、フェニル基、４−メチルフェニル基、２−メチルフェニル基、２，６−ジメチルフェニル基、１−ナフチル基、２−ナフチル基、３−フェナントリル基又は２−アントリル基等が挙げられる。前記アリール基は、直鎖、分岐若しくは環状のアルキル鎖、ヒドロキシル基、ハロゲン原子又はニトロ基のような置換基を有していてもよく、アリール基を構成する一部の炭素原子が、窒素原子、酸素原子、リン原子又は硫黄原子等に置換され、ヘテロアリール環となっていてもよい。炭素数６〜２０のアリール基が好ましく、より好ましくは炭素数６〜８のアリール基である。
【００２７】
アルキレンオキサイド基としては、メチレンオキサイド基、エチレンオキサイド基、ヘキシレンオキサイド基、ドデシレンオキサイド基、エイコシレンオキサイド基等の直鎖アルキレンオキサイド基が挙げられるが、炭素数１〜８のアルキル基で置換されていてもよく、また、一部の水素が脱落し２重結合を形成していてもよいし、環を形成していてもよい。炭素数１〜６のアルキレン基が好ましく、より好ましくは炭素数１〜３のアルキレン基である。
【００２８】
［片末端領域に無水物基を有する（メタ）アクリル系重合体（Ａ２）］
片末端領域に無水物基を有する（メタ）アクリル系重合体（Ａ２）は、下記の工程（１−１）又は（１−２）を含む製法で得ることができる。これらの工程は、チオール基の連鎖移動反応を利用して（メタ）アクリル系重合体（Ａ１）又は（Ａ１’）を生成する工程を含む。
（１−１）：分子内に２つのカルボキシル基と１つ以上のチオール基とを有する化合物の存在下に、エチレン性不飽和単量体を重合し、片末端領域に２つのカルボキシル基を有する（メタ）アクリル系重合体（Ａ１）を得た後、前記２つのカルボキシル基を酸無水物基に変性し、片末端領域に無水物基を有する（メタ）アクリル系重合体（Ａ２）を得る工程
【００２９】
（１−２）：分子内に１つ以上の水酸基と１つ以上のチオール基とを有する化合物の存在下にエチレン性不飽和単量体を重合し、片末端領域に１つ以上の水酸基を有する（メタ）アクリル系重合体（Ａ１’）を得た後、前記１つ以上の水酸基と、無水トリカルボン酸クロリド（Ｅ）中の酸クロライド基又はテトラカルボン酸無水物（Ｆ）の分子内中の１つの酸無水物基を反応させ、片末端領域に１つ以上の酸無水物基を有する（メタ）アクリル系重合体（Ａ２）を得る工程
【００３０】
また、片末端領域にチオール基を有する（メタ）アクリル系重合体（Ａ３）の製造方法は、下記の工程（２−１）又は（２−２）を含む。
（２−１）：前記工程（１−１）又は（１−２）により得られた重合体（Ａ２）の酸無水物基と、分子内に１つ以上のアミノ基と１つ以上のチオール基とを有する化合物又は、
分子内に１つ以上の水酸基と１つ以上のチオール基とを有する化合物、を反応させてなる、片末端領域にチオール基を有する（メタ）アクリル系重合体（Ａ３）を得る工程
【００３１】
（２−２）：分子内に１つ以上の水酸基と１つ以上のチオール基とを有する化合物の存在下にエチレン性不飽和単量体を重合してなる、片末端領域に１つ以上の水酸基を有する（メタ）アクリル系重合体（Ａ１’）において、
当該アクリル系重合体（Ａ１’）が前記片末端領域に有する１つ以上の水酸基と、
分子内に１つ以上のイソシアネート基と１つ以上の（メタ）アクリロイル基とを有する化合物を反応させ、
更に前記（メタ）アクリロイル基と、分子内に１つ以上のアミノ基と１つ以上のチオール基とを有する化合物とをマイケル付加反応させてなる、片末端領域にチオール基を有する（メタ）アクリル系重合体（Ａ３）を得る工程
【００３２】
（メタ）アクリル系重合体（Ａ１）若しくは（Ａ１’）は、一種類のエチレン性不飽和単量体から構成されていてもよいし、複数種類のエチレン性不飽和単量体から構成されていてもよい。
【００３３】
共重合体（Ａ２）及び（Ａ３）を得るための上記の工程について、その合成方法の具体例を下記に示して説明するが、これらの具体例に限定されるものではない。
【００３４】
［具体例（Ｉ）］
具体例（Ｉ）は、前記工程（１−１）及び（２−１）を経て（メタ）アクリル系重合体（Ａ３）を得る具体例である。
（工程（１−１）：片末端領域に無水物基を有する（メタ）アクリル系重合体（Ａ２））
分子内に２つのカルボキシル基と１つ以上のチオール基とを有する化合物である一般式（１０）で表される化合物の存在下に、エチレン性不飽和単量体を重合し、片末端領域に２つのカルボキシル基を有する（メタ）アクリル系重合体（Ａ１）を得る（下記スキーム（１））。
【００３５】
一般式（１０）
【化８】
2019206641.tif 000009
（一般式（１０）中、Ｒ１はメチレン基又はエチレン基である。）
【００３６】
スキーム（１）
【化９】
2019206641.tif 000010
（スキーム（１）中、（Ａ）は任意のエチレン性不飽和単量体を重合した（メタ）アクリル系重合部であり、（メタ）アクリル系重合体（Ａ１）残基である。Ｒ１は、前記一般式（１０）と同様である。）
【００３７】
前記重合体（Ａ１）中の２つのカルボキシル基を酸無水物基に変性し、片末端領域に無水物基を有する（メタ）アクリル系重合体（Ａ２）を得る（下記スキーム（２））。
【００３８】
スキーム（２）
【化１０】
2019206641.tif 000011
（スキーム（２）中の各符号は、スキーム（１）と同様である。）
【００３９】
（分子内に２つのカルボキシル基と１つ以上のチオール基とを有する化合物）
分子内に２つのカルボキシル基と１つ以上のチオール基とを有する化合物は、連鎖移動剤として機能するものであれば特に限定されない。好ましくは一般式（１０）で示される化合物が挙げられる。一般式（１０）で示される化合物としては、例えば、２−メルカプトコハク酸、２−メルカプトグルタル酸などが挙げられる。好ましくは２−メルカプトコハク酸である。
【００４０】
また、分子内に２つのカルボキシル基と１つ以上のチオール基とを有する化合物の他の例としては、２，２−メチレンビス（チオグリコール酸）、２，３−ジメルカプトコハク酸、４，５−ジメルカプトフタル酸等が挙げられるが、これらに限定されるものではない。
分子内に２つのカルボキシル基と１つ以上のチオール基とを有する化合物は、１種単独で、又は２種以上を組み合わせて用いることができる。
【００４１】
以下に、スキーム（１）、（２）の好ましい具体例であるスキーム（１−１）、（２−１）を示す。但し、これらに限定されるものではない。
スキーム（１−１）
【化１１】
2019206641.tif 000012
【００４２】
スキーム（２−１）
【化１２】
2019206641.tif 000013
（スキーム（１−１）（２−１）中の各符号は、スキーム（１）と同様である。）
【００４３】
末端カルボキシル基を前記スキーム（２）のように環化させる方法としては、例えば、無水酢酸や２，６−ビス［（２，２，６，６−テトラメチル−１−ピペリジニル）メチル］フェニルボロン酸などの分子内縮合触媒を使用し、分子内脱水縮合して酸無水物を得てもよい。また、触媒を使用せず、高温加熱条件で分子内脱水縮合させる方法であってもよい。
中でも、生産上やコストなどの観点から、無水酢酸を触媒に使用する系がより好ましい。また、これらの方法に限定されるものではない。
【００４４】
（工程（２−１）：片末端領域にチオール基を有する（メタ）アクリル系重合体（Ａ３）の合成）
前記重合体（Ａ２）の酸無水物基と、分子内に１つ以上のアミノ基と１つ以上のチオール基とを有する化合物である下記一般式（１５）で表される化合物、又は分子内に１つ以上の水酸基と１つ以上のチオール基とを有する化合物である下記一般式（１６）で表される化合物を反応させ、片末端領域にチオール基を有する（メタ）アクリル系重合体（Ａ３）を得る（下記スキーム（３））。
【００４５】
一般式（１５）
【化１３】
2019206641.tif 000014
【００４６】
一般式（１６）
【化１４】
2019206641.tif 000015
（一般式（１５）及び（１６）中、
Ｒ３は水素原子、アルキル基、又はアリール基であり、
Ｒ４はヘテロ原子を有していてもよい二〜四価の炭化水素基であり、ｎ２は１〜３の整数である。）
【００４７】
Ｒ４におけるヘテロ原子としては、Ｏ（酸素）、Ｎ（窒素）、Ｓ（硫黄）などが挙げられ、中でもＯが好ましい。二〜四価の炭化水素基としては、脂肪族炭化水素基、芳香族炭化水素基及びこれらの組み合わせがあげられる。Ｒ４としては、中でも、アルキレン基、アリーレン基、及びアルキレンオキサイド基より選択されるものであることが好ましい。より好ましくはアルキレン基である。
【００４８】
スキーム（３）
【化１５】
2019206641.tif 000016
（スキーム（３）中の各符号は、前記一般式（１０）、一般式（１５）、及び一般式（１６）中の各符号と同様である。）
【００４９】
以下に、スキーム（３）の好ましい具体例であるスキーム（３−１）を示す。但し、これらに限定されるものではない。
【００５０】
スキーム（３−１）
【化１６】
2019206641.tif 000017
（スキーム（３−１）中の各符号は、スキーム（３）と同様である。）
【００５１】
一般式（１５）で示される表される化合物としては、例えば、２−アミノエタンチオール、３−アミノプロピル−１−チオール、１−アミノプロピル−２−チオール、４−アミノ−１−ブタンチオール等のアミノアルカンチオール類；２−アミノチオフェノ−ル、３−アミノチオフェノール、４−アミノチオフェノール等のアミノベンゼンチオール類；などが挙げられ、好ましくはアミノアルカンチオールである。これらは単独で使用しても良いし、２種以上を任意の組み合わせで併用しても良い。また、これらに限定されるものではない。
【００５２】
一般式（１６）で示される表される化合物で示されるものとしては、例えば、２−メルカプトエタノール、２−メルカプトヘキサノール、２−［２−（２−メルカプトエトキシ）エチルチオ］エタノール、２−（２−メルカプトエトキシ）エタノール、２−（２−メルカプトエチルチオ）エタノール、８−メルカプト−３，６−ジオキサオクタン−１−オール、１１−メルカプト−３，６，９−トリオキサウンデカン−１−オール、３，６，９，１２−テトラオキサ−１４−メルカプトテトラデカン−１−オール、１７−メルカプト−３，６，９，１２，１５−ペンタオキサヘプタデカン−１−オール、２−（メルカプトメチル）−３−メルカプト−１−プロパノール等のチオアルコール類；が挙げられる。これらは単独で使用しても良いし、２種以上を任意の組み合わせで併用しても良い。また、これらに限定されるものではない。
【００５３】
一般式（１５）で示される表される化合物又は一般式（１６）で示される表される化合物の、アミノ基又は水酸基（ｍｏｌ）の比率は、（メタ）アクリル系共重合体（Ａ２）の酸無水物基（ｍｏｌ）に対して０．３〜１．５の範囲であることが好ましい。さらに、０．８〜１．２であることがより好ましい。
【００５４】
（メタ）アクリル系重合体（Ａ２）中の酸無水物基と、一般式（１５）で示される表される化合物又は一般式（１６）で示される表される化合物、とを反応させる方法としては、１５〜７０℃の温度範囲内で混合させた後、１時間程度撹拌反応させる方法が挙げられるが、これらに限定されるものではない。  
【００５５】
このような具体例（Ｉ）により、（メタ）アクリル系重合体（Ａ３）が得られる。
【００５６】
［具体例（ＩＩ）］
次に、具体例（ＩＩ）について説明する。具体例（ＩＩ）は、前記工程（１−２）及び（２−１）を経て（メタ）アクリル系重合体（Ａ３）を得るものである。
【００５７】
（工程（１−２）：片末端領域に無水物基を有する（メタ）アクリル系重合体（Ａ２））
分子内に１つ以上の水酸基と１つ以上のチオール基とを有する化合物である下記一般式（１２）で表される化合物の存在下に、エチレン性不飽和単量体を重合してなる、片末端領域に１つ以上の水酸基を有する（メタ）アクリル系重合体（Ａ１’）を得る（下記スキーム（６））。
【００５８】
一般式（１２）
【化１７】
2019206641.tif 000018
（一般式（１２）中、Ｒ２は、ヘテロ原子を有していてもよい二〜四価の炭化水素基であり、ｎ１は１〜３の整数である。）
【００５９】
Ｒ２における二〜四価の炭化水素基は、前記一般式（１６）におけるＲ４と同様のものとすることができる。
【００６０】
スキーム（６）
【化１８】
2019206641.tif 000019
（スキーム（６）中、（Ａ）は任意のエチレン性不飽和単量体を重合した（メタ）アクリル系重合部であり、（メタ）アクリル系重合体（Ａ１’）残基である。Ｒ２は、前記一般式（１２）と同様である。）
【００６１】
以下に、スキーム（６）の好ましい具体例であるスキーム（６−１）を示す。但し、これらに限定されるものではない。
【００６２】
スキーム（６−１）
【化１９】
2019206641.tif 000020
（スキーム（６−１）中の（Ａ）は、スキーム（６）と同様である。）
【００６３】
前記重合体（Ａ１’）中の１つ以上の水酸基と、無水トリカルボン酸クロリド（Ｅ）中の酸クロライド基又はテトラカルボン酸無水物（Ｆ）の分子内中の１つの酸無水物基を反応させてなる、片末端領域に１つ以上の酸無水物基を有する（メタ）アクリル系重合体（Ａ２）を得る（下記スキーム（７）又はスキーム（８））。
【００６４】
スキーム（７）
【化２０】
2019206641.tif 000021
（スキーム（７）中、Ｐは１〜３の整数であり、その他の各符号は、前記スキーム（６）と同様である。）
【００６５】
以下に、スキーム（７）の好ましい具体例であるスキーム（７−１）を示す。但し、これらに限定されるものではない。
【００６６】
スキーム（７−１）   
【化２１】
2019206641.tif 000022
（スキーム（７−１）中の各符号は、前記スキーム（７）と同様である。）
【００６７】
スキーム（８）
【化２２】
2019206641.tif 000023
（スキーム（８）中の各符号は、前記スキーム（７）と同様である。）
【００６８】
以下に、スキーム（８）の好ましい具体例であるスキーム（８−１）を示す。但し、これらに限定されるものではない。
【００６９】
スキーム（８−１）
【化２３】
2019206641.tif 000024
（スキーム（８−１）中の各符号は、前記スキーム（８）と同様である。）
【００７０】
無水トリカルボン酸クロリド（Ｅ）、テトラカルボン酸無水物（Ｆ）は重合体（Ａ１’）中の１つ以上の水酸基と等モル数で反応させることが理想的であり、より具体的には、無水トリカルボン酸クロリド（Ｅ）を使用する場合は、一つの酸クロリド基のみと、テトラカルボン酸無水物（Ｆ）を使用する場合は、２つの酸無水物基中の１つの酸無水物基のみを反応させることが理想的である。
【００７１】
分子内に１つ以上の水酸基と１つ以上のチオール基とを有する化合物は、連鎖移動剤として機能するものであれば特に限定されない。好ましくは一般式（２）で示される化合物である。
【００７２】
一般式（１２）で示される化合物としては、例えば、２−メルカプトエタノール、２−メルカプトヘキサノール、６−メルカプト−１−ヘキサノール、３−メルカプト−１−プロパノール、７−メルカプト−１−ヘプタノール、チオグリセロール、１，３−ジメルカプト−２−プロパノール、ジメルカプトペンタエリスリトール、トリメルカプトペンタエリスリトール等が挙げられるが、これらに限定されるものではない。
【００７３】
一般式（１２）で示される化合物の他の例としては、２−（２−メルカプトエトキシ）エタノール、２−［２−（２−メルカプトエトキシ）エチルチオ］エタノール、８−メルカプト−３，６−ジオキサオクタン−１−オール、１１−メルカプト−３，６，９−トリオキサウンデカン−1−オール、１７−メルカプト−３，６，９，１２，１５−ペンタオキサヘプタデカン−１−オール、２−（メルカプトメチル)−３−メルカプト−１−プロパノール、ジメルカプロール、２，２−ジメチル−３−メルカプト−１−プロパノール、２，２−ビス（メルカプトメチル）−１−プロパノール、８−メルカプト−１−オクタノール、１０−メルカプト−１−デカノール、１１−メルカプト−１−ウンデカノール等が挙げられるが、これらに限定されるものではない。分子内に１つ以上の水酸基と１つ以上のチオール基とを有する化合物は、１種単独で、又は２種以上を組み合わせて用いることができる。
【００７４】
無水トリカルボン酸クロリド（Ｅ）の例としては、無水トリメリト酸クロリド、４−（クロロカルボニル）シクロヘキサン−１，２−ジカルボン酸無水物、Ｎ，Ｎ’−１，４−フェニレンビス［オクタヒドロ−１，３−ジオキソ−５−イソベンゾフランカルボキサミド］、５−［４−（クロロカルボニル）ベンゾイル］イソベンゾフラン−１，３−ジオン、３，４−ジフェニル−５−（クロロホルミル）フタル酸無水物、１，３−ジオキソ−６−（クロロホルミル）イソベンゾフラン−５−カルボン酸ベンジル、１，３−ジオキソ−１，３−ジヒドロイソベンゾフラン−４−カルボン酸クロリド等が挙げられるが、これらに限定されるものではない。無水トリカルボン酸クロリド（Ｅ）は、１種単独で、又は２種以上を組み合わせて用いることができる。
【００７５】
テトラカルボン酸無水物（Ｆ）の例としては、ピロメリット酸無水物、１Ｈ，３Ｈ−ナフト［２，３−ｃ：６，７−ｃ‘］ジフラン−１，３，６，８−テトラオン、２，３，６，７−ビフェニレンテトラカルボン酸２，３：６，７−二無水物、３，４，８，９−ピレンテトラカルボン酸３，４：８，９−二無水物、５，５’−ビ［イソベンゾフラン］−１，１‘，３，３’−テトラオン、２，３，６，７−アントラセンテトラカルボン酸２，３：６，７−二無水物、４−メチル−１Ｈ，３Ｈ−ベンゾ［１，２−ｃ：４，５−ｃ‘］ジフラン−１，３，５，７−テトラオン、１，４，５，８−ナフタレンテトラカルボン酸１，８：４，５−二無水物、５，５’−（１，４−フェニレン）ビス（イソベンゾフラン−１，３−ジオン）、５，５‘−（２，６−ナフタレンジイル）ビス（イソベンゾフラン−１，３−ジオン）、５，５’−（２，７−ナフタレンジイル）ビス（イソベンゾフラン−１，３−ジオン）、５，５‘−（ビフェニル−４，４’−ジイル）ビス（イソベンゾフラン−１，３−ジオン）、５，５‘−（１，１’：４‘，１’‘−テルベンゼン−４，４’‘−ジイル）ビス（イソベンゾフラン−１，３−ジオン)、ベンゾ［１，２−ｃ：３，４−ｃ‘］ジフラン−１，３，６，８−テトラオン、５，５’−メチレンビス（イソベンゾフラン−１，３−ジオン）、５，５‘−（５−フェニル−１，３−フェニレン）ビス（イソベンゾフラン−１，３−ジオン）、４−フェニル−１Ｈ，３Ｈ−ベンゾ［１，２−ｃ：４，５−ｃ’］ジフラン−１，３，５，７−テトラオン、１，２，５，６−ナフタレンテトラカルボン酸１，２：５，６−二無水物等が挙げられるが、これらに限定されるものではない。テトラカルボン酸無水物（Ｆ）は、１種単独で、又は２種以上を組み合わせて用いることができる。
【００７６】
（工程（２−１）：片末端領域にチオール基を有する（メタ）アクリル系重合体（Ａ３）の合成）
【００７７】
前記重合体（Ａ２）の酸無水物基と、分子内に１つ以上のアミノ基と１つ以上のチオール基とを有する化合物である前記一般式（１５）で表される化合物又は分子内に１つ以上の水酸基と１つ以上のチオール基とを有する化合物である前記一般式（１６）で表される化合物を反応させ、片末端領域にチオール基を有する（メタ）アクリル系重合体（Ａ３）を得る（下記スキーム（９）又はスキーム（１０））。
【００７８】
スキーム（９）
【化２４】
2019206641.tif 000025
【００７９】
スキーム（１０）
【化２５】
2019206641.tif 000026
（スキーム（９）及びスキーム（１０）中、の各符号は、前記スキーム（７）、一般式（１５）及び一般式（１６）と同様である。）
【００８０】
以下に、スキーム（９）、（１０）の好ましい具体例であるスキーム（９−１）、（１０−１）を示す。但し、これらに限定されるものではない。
【００８１】
スキーム（９−１）
【化２６】
2019206641.tif 000027
【００８２】
スキーム（１０−１）
【化２７】
2019206641.tif 000028
（スキーム（９−１）及びスキーム（１０−１）中の各符号は、前記スキーム（９）、スキーム（１０）と同様である。）
【００８３】
このような具体例（ＩＩ）により、（メタ）アクリル系重合体（Ａ３）が得られる。
【００８４】
なお、前記具体例（Ｉ）及び（ＩＩ）により得られる、片末端領域に無水物基を有する（メタ）アクリル系重合体（Ａ２）の好ましい構造は、下記一般式（１７）で示すことができる。
【００８５】
一般式（１７）
【化２８】
2019206641.tif 000029
（一般式（１７）中、（Ａ）は（メタ）アクリル系重合体残基であり、
Ｒ５は直接結合又は、アルキレン基、アリーレン基、及びアルキレンオキサイド基からなる群より選ばれる二価の基であり、
Ｌ１は直接結合又は−Ｏ−Ｃ（＝Ｏ）−であり、
Ｘ１は下記一般式（１８）、一般式（１９）、又は一般式（２０）で示される四価の基であり、
Ｙ１は水素原子又は−ＣＯＯＨである。）
【００８６】
一般式（１８）
【化２９】
2019206641.tif 000030
（一般式（１８）中、Ｒ６はメチン基又はエチン基である。）
【００８７】
一般式（１９）
【化３０】
2019206641.tif 000031
（一般式（１９）中、ｋ２は１又は２である。）
【００８８】
一般式（２０）
【化３１】
2019206641.tif 000032
（一般式（２０）中、Ｑ１は、直接結合又は炭素数が１〜２０である二価の基である。）
【００８９】
好ましくは、Ｘ１が一般式（１９）で示される四価の基であり、ｋ２が１である。
【００９０】
［具体例（ＩＩＩ）］
次に、具体例（ＩＩＩ）について説明する。具体例（ＩＩＩ）は、（２−２）を経て（メタ）アクリル系重合体（Ａ３）を得るものである。なお、（メタ）アクリル系重合体（Ａ１’）を得る工程は、前記工程（１−２）の通りであるため、本項では省略する。
【００９１】
（工程（２−２）：片末端領域にチオール基を有する（メタ）アクリル系重合体（Ａ３））
前述の片末端領域に１つ以上の水酸基を有する（メタ）アクリル系重合体（Ａ１’）に、前記１つ以上の水酸基と分子内に１つ以上のイソシアネート基と１つ以上の（メタ）アクリロイル基とを有する化合物を反応させ、更に前記（メタ）アクリロイル基と、分子内に１つ以上のアミノ基と１つ以上のチオール基とを有する化合物とをマイケル付加反応させ、片末端領域にチオール基を有する（メタ）アクリル系重合体（Ａ３）を得る（下記スキーム（１３））。
【００９２】
スキーム（１３）
【化３２】
2019206641.tif 000033
（スキーム（１３）中、Ｒ１６は水素原子、又はメチル基であり、Ｒ１７はヘテロ原子を有していてもよい二〜四価の炭化水素基であり、Ｗは１〜３の整数であり、その他の各符号は、前述の通りである。
【００９３】
Ｒ１７における二〜四価の炭化水素基は、前記一般式（１６）におけるＲ４と同様のものとすることができる。なお、イソシアネート基と１つ以上の（メタ）アクリロイル基とを有する化合物は、Ｒ１７の炭化水素基の価数−１個の（メタ）アクリロイル基を有する。
【００９４】
以下に、スキーム（１３）の好ましい具体例であるスキーム（１３−１）を示す。但し、これらに限定されるものではない。
【００９５】
スキーム（１３−１）
【化３３】
2019206641.tif 000034
（スキーム（１３−１）中の各符号は、スキーム（１３）と同様である。）
【００９６】
合成条件としては、片末端領域に１つ以上の水酸基を有する（メタ）アクリル系重合体（Ａ１’）中の１つ以上の水酸基と分子内に１つ以上のイソシアネート基と１つ以上の（メタ）アクリロイル基とを有する化合物を７０〜１００℃の温度範囲内で混合させた後、1時間程度撹拌反応させ、前記（メタ）アクリロイル基と、分子内に１つ以上のアミノ基と１つ以上のチオール基とを有する化合物とを１００℃で５時間加熱撹拌し、マイケル付加反応をさせる方法が挙げられる。ただし、これらの方法に限定されるものではない。
【００９７】
［エチレン性不飽和単量体］
エチレン性不飽和単量体としては、特に制限は無く従来公知のエチレン性不飽和単量体から適宜選択することができ、架橋性基を有していてもよい。
例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、２−エチルヘキシル（メタ）アクリレート、シクロヘキシル（メタ）アクリレート、ステアリル（メタ）アクリレート、ラウリル（メタ）アクリレート、トリメチルシクロヘキシル（メタ）アクリレート、イソボルニル（メタ）アクリレート等のアルキル（メタ）アクリレート類；
フェニル（メタ）アクリレート、ベンジル（メタ）アクリレート、フェノキシエチル（メタ）アクリレート、フェノキシジエチレングリコール（メタ）アクリレート等の芳香族（メタ）アクリレート類；
テトラヒドロフルフリール（メタ）アクリレート、オキセタン(メタ)アクリレート等の複素環式（メタ）アクリレート類；
メトキシポリプロピレングリコール（メタ）アクリレート、エトキシポリエチレングリコール（メタ）アクリレート等のアルコキシポリアルキレングリコール（メタ）アクリレ―ト類；
（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、ダイアセトン（メタ）アクリルアミド、アクリロイルモルホリン等のＮ置換型（メタ）アクリルアミド類；
Ｎ，Ｎ−ジメチルアミノエチル（メタ）アクリレ−ト、Ｎ，Ｎ−ジエチルアミノエチル（メタ）アクリレート等のアミノ基含有（メタ）アクリレート類；
及び、（メタ）アクリロニトリル等のニトリル類があげられる。
なお、本実施形態において、（メタ）アクリレートとはメタクリレート及びアクリレートの各々を示し、（メタ）アクリルアミドとはメタクリルアミド及びアクリルアミドの各々を示す。
【００９８】
又、上記アクリル単量体と併用できる単量体として、スチレン、α−メチルスチレン等のスチレン類、エチルビニルエーテル、ｎ−プロピルビニルエーテル、イソプロピルビニルエーテル、ｎ−ブチルビニルエーテル、イソブチルビニルエーテル等のビニルエーテル類、酢酸ビニル、プロピオン酸ビニル等の脂肪酸ビニル類があげられる。
【００９９】
［重合方法・条件］
（メタ）アクリル系重合体（Ａ１）又は（Ａ１’）を重合する方法は特に限定されず、従来公知の方法で重合することができる。また、任意に重合開始剤を併用することもできる。ただし、これらに限定されるものではない。
【０１００】
（メタ）アクリル系重合体残基の（Ａ）の重量平均分子量（Ｍｗ）は、５００〜５００，０００が好ましく、より好ましくは１０００〜１０，０００、更に好ましくは１，５００〜５，０００、特に好ましくは２，０００〜３，０００である。分子量が小さすぎるとブリード抑制効果が低下する場合があり、分子量が大きすぎると量子ドット上のリガンド質量比が大きくなり、組成物の質量あたりの量子ドット含有量が小さくなるため、カラーフィルタ等の用途としての性能が低下する。
【０１０１】
上記具体例（Ｉ）〜（ＩＩＩ）においては、工程（２−２）である具体例（ＩＩＩ）が、蛍光量子収率維持率の観点からより好ましい。これは、酸無水物由来のカルボキシル基が存在しないためだと推察している。また、処理剤の酸性度が高いと、量子ドットの表面劣化を招き、蛍光量子収率が低下する場合があるため、量子ドットに結合するＳＨ基付近にはカルボキシル基を有していないことが好ましく、カルボキシル基の数も少ない方が好ましい。カルボキシル基を有する場合は、芳香族カルボキシル基は脂肪族カルボキシル基より酸性度が高いため、脂肪族カルボキシル基が好ましい。
【０１０２】
＜量子ドット含有組成物、インクジェットインキ＞
量子ドット含有組成物が含んでもよい溶剤は、着色剤を十分に樹脂中に分散させ、ガラス基板等の基板上に量子ドット含有組成物を乾燥膜厚が所望の膜厚になるように塗布することを容易にするために用いられる。
量子ドット含有組成物は、溶剤を用いて、粘度を３〜５０ｍＰａ・ｓに調製して、インクジェットインキとして使用することもできる。インクジェットインキには印刷物への要求物性により、樹脂、架橋剤、重合性単量体、光感応性物質、熱感応性物質を添加することができる。
【０１０３】
樹脂、架橋剤、重合性単量体、光感応性物質、熱感応性物質の添加物質の添加量としては、所望の量子ドット濃度により、量子ドット１質量部に対し、添加物質を０〜１００質量部添加することが好ましい。１００質量部を超えると量子ドット含有率が低くなり、十分な蛍光強度が得られない場合がある。
【０１０４】
量子ドットを含む組成物を用いて、塗布し、紫外線照射により、フォトリソグラフィー法によりパターニングする際には、光感応性物質、重合性単量体を添加して、ポジ型レジスト、又は、ネガ型レジストとすることができる。これらを単独で、又は２種以上混合して用いることができる。
【０１０５】
［溶剤］
溶剤としては、トルエン、１,２,３−トリクロロプロパン、１,３-ブチレングリコール、１,３-ブチレングリコールジアセテート、１,４−ジオキサン、２−ヘプタノン、２−メチル−１,３−プロパンジオール、３,５,５-トリメチル-２-シクロヘキセン-１-オン、３,３,５−トリメチルシクロヘキサノン、３−エトキシプロピオン酸エチル、３−メチル−１,３−ブタンジオール、３−メトキシ−３−メチル−１−ブタノール、３−メトキシ−３−メチルブチルアセテート、３-メトキシブタノール、３−メトキシブチルアセテート、４−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、ｎ−ブチルアルコール、ｎ−ブチルベンゼン、ｎ−プロピルアセテート、Ｎ−メチルピロリドン、o−キシレン、o−クロロトルエン、ｏ−ジエチルベンゼン、ｏ−ジクロロベンゼン、Ｐ−クロロトルエン、Ｐ−ジエチルベンゼン、ｓｅｃ−ブチルベンゼン、ｔｅｒｔ−ブチルベンゼン、γ―ブチロラクトン、水、メタノール、エタノール、イソプロピルアルコール、ターシャルターシャルブタノール、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノ���ル、酢酸ｎ−アミル、酢酸ｎ−ブチル、酢酸イソアミル、酢酸イソブチル、酢酸プロピル、及び二塩基酸エステル等が挙げられる。
これらの溶剤は、１種を単独で、又は必要に応じて任意の比率で２種以上混合して用いることができる。
【０１０６】
インクジェットインキとする場合には、樹脂に対する溶解性、装置部材に対する膨潤作用、粘度、及びノズルにおけるインキの乾燥性の点から選択され、一般式（２００）で表される溶剤（Ｓ−１）、及び一般式（３００）で表される溶剤（Ｓ−２）及びアセテート構造を２つ以上持つ溶剤（Ｓ−３）からなる群から選ばれる７６０ｍｍＨｇでの沸点が１７０℃以上の１種類以上の溶剤を含むことが好ましい。
一般式（２００）：Ｒ１８−（Ｏ−Ｃ２Ｈ４）ｍ−Ｏ−Ｃ（＝Ｏ）−ＣＨ３
［一般式（２００）中、Ｒ１８は炭素原子数１〜８のアルキル基であり、
Ｃ２Ｈ４は直鎖若しくは分岐エチレン鎖であり、１≦ｍ≦３である。］
一般式（３００）：Ｒ１９−（Ｏ−Ｃ３Ｈ６）ｐ−Ｏ−Ｃ（＝Ｏ）−ＣＨ３
［一般式（３００）中、Ｒ19は炭素原子数１〜８のアルキル基であり、
Ｃ３Ｈ６は直鎖若しくは分岐プロピレン鎖であり、１≦ｐ≦３である。］
【０１０７】
さらに好ましくは、前記７６０ｍｍＨｇでの沸点が１７０℃以上の溶剤が全溶剤中６０質量％以上含むことが吐出安定性やノズルにおけるインキの乾燥性の点から好ましい。
前記溶剤の具体例としては、例えばプロピレングリコールメチルエーテルアセテート、ジエチレングリコールモノエチルエーテルアセテート、ジエチレングリコールモノブチルエーテルアセテート、ジプロピレングリコールメチルエーテルアセテート、プロピレングリコールジアセテート、１，３−ブチレングリコールジアセテート、１，６−ヘキサンジオールジアセテート、トリアセチン等を挙げることができるが、必ずしもこれに限定されるものではない。
中でも、好ましくはプロピレングリコールメチルエーテルアセテート、ジエチレングリコールモノブチルエーテルアセテートが、吐出安定性の点から好ましい。
【０１０８】
［樹脂］
樹脂としては、石油系樹脂、マレイン酸樹脂、ニトロセルロース、セルロースアセテートブチレート、環化ゴム、塩化ゴム、アルキド樹脂、アクリル樹脂、ポリエステル樹脂、アミノ樹脂、ビニル樹脂、又はブチラール樹脂等があげられ、基材により適時選択することができる。中でもアクリル樹脂が処理剤との親和性が高く、ブリード抑制の観点から好ましい。
【０１０９】
［架橋剤］
架橋剤としては、架橋剤はメラミン化合物、ベンゾグアナミン化合物、アクリレート系モノマー、カルボジイミド化合物、エポキシ化合物、オキセタン化合物、フェノール化合物、ベンゾオキサジン化合物、ブロック化カルン酸化合物、ブロック化イソシアネート化合物、及びシランカップリング剤からなる群から選ばれる化合物１種若しくは２種以上であることが耐熱耐性を持つ熱架橋性の架橋剤である点から好ましい。
【０１１０】
［重合性単量体］
重合性単量体には、紫外線や熱などにより硬化して樹脂を生成するモノマー若しくはオリゴマーが含まれ、これらを単独で、又は２種以上混合して用いることができる。
重合性単量体としては、例えば、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、グリセリンジ（メタ）アクリレート、トリエチレングリコールジ（メタ）アクリレート、トリプロピレングリコールジ（メタ）アクリレート、ネオペンチルグリコール変性トリメチロールプロパンジ（メタ）アクリレート、トリメチロールプロパントリ（メタ）アクリレート、ペンタエリスリトールトリ（メタ）アクリレート、ペンタエリスリトールテトラ（メタ）アクリレート、１，６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、カプロラクトン変性ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステル及びメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等を挙げることができるが、必ずしもこれらに限定されるものではない。
これらの重合性化合物は、１種を単独で、又は必要に応じて任意の比率で２種以上混合して用いることができる。
【０１１１】
［熱感応性物質、光感応性物質］
量子ドット含有組成物が含んでもよい熱感応性物質としては、熱重合開始剤としては、有機過酸化物系開始剤、アゾ系開始剤等を挙げることができる。
量子ドット含有組成物が含んでもよい光感応性物質としては、光重合開始剤、光酸発生剤、光塩基発生剤があげられる。光感応性物質は、１種を単独で又は必要に応じて任意の比率で２種以上混合して用いることができる。
【０１１２】
［光重合開始剤］
光重合開始剤としては、アセトフェノン系化合物、ベンゾイン系化合物、ベンゾフェノン系化合物、チオキサントン系化合物、トリアジン系化合物、オキシムエステル系化合物、ホスフィン系化合物、キノン系化合物、ボレート系化合物；  カルバゾール系化合物；イミダゾール系化合物；あるいは、チタノセン系化合物等が用いられる。
光酸発生剤としては、スルホニウム塩、テトラヒドロチオフェニウム塩、 Ｎ−スルホニルオキシイミド化合物などが挙げられる。
【０１１３】
光重合開始剤及び／又は光酸発生剤は、量子ドット含有組成物に含まれる樹脂成分１００部に対して、０．０１部〜２０部であることが好ましい。０．０１部未満であると硬化が不十分であり、２０部より多い場合、光酸発生剤由来の着色や他の諸物性の低下を招く。
【０１１４】
光塩基発生剤としては、複素環基含有光塩基発生剤、２−ニトロベンジルシクロヘキシルカルバメート、［［（２，６−ジニトロベンジル）オキシ］カルボニル］シクロヘキシルアミン、ビス［［（２−ニトロベンジル）オキシ］カルボニル］ヘキサン−１，６−ジアミン、トリフェニルメタノール、ｏ−カルバモイルヒドロキシルアミド、ｏ−カルバモイルオキシム、ヘキサアンミンコバルト（ＩＩＩ）トリス（トリフェニルメチルボレート）などが挙げられる。
【０１１５】
［増感剤］
さらに、量子ドット含有組成物には、増感剤を含有させることができる。
増感剤としては、カルコン誘導体、ジベンザルアセトン等に代表される不飽和ケトン類、ベンジルやカンファーキノン等に代表される１，２−ジケトン誘導体、ベンゾイン誘導体、フルオレン誘導体、ナフトキノン誘導体、アントラキノン誘導体、キサンテン誘導体、チオキサンテン誘導体、キサントン誘導体、チオキサントン誘導体、クマリン誘導体、ケトクマリン誘導体、シアニン誘導体、メロシアニン誘導体、オキソノ−ル誘導体等のポリメチン色素、アクリジン誘導体、アジン誘導体、チアジン誘導体、オキサジン誘導体、インドリン誘導体、アズレン誘導体、アズレニウム誘導体、スクアリリウム誘導体、ポルフィリン誘導体、テトラフェニルポルフィリン誘導体、トリアリールメタン誘導体、テトラベンゾポルフィリン誘導体、テトラピラジノポルフィラジン誘導体、フタロシアニン誘導体、テトラアザポルフィラジン誘導体、テトラキノキサリロポルフィラジン誘導体、ナフタロシアニン誘導体、サブフタロシアニン誘導体、ピリリウム誘導体、チオピリリウム誘導体、テトラフィリン誘導体、アヌレン誘導体、スピロピラン誘導体、スピロオキサジン誘導体、チオスピロピラン誘導体、金属アレーン錯体、有機ルテニウム錯体、又はミヒラーケトン誘導体、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，又は４，４’−テトラ（ｔ−ブチルパーオキシカルボニル）ベンゾフェノン、４，４’−ジエチルアミノベンゾフェノン等が挙げられる。
これらの増感剤は、１種を単独で、又は必要に応じて任意の比率で２種以上混合して用いることができる。
【実施例】
【０１１６】
以下に、実施例により本発明をさらに具体的に説明するが、以下の実施例は本発明の権利範囲を何ら制限するものではない。なお、実施例における「部」は「質量部」、「％」は「質量％」を表す。また、樹脂の重量平均分子量（Ｍｗ）、アミン価、酸無水物価の測定方法は以下の通りである。
【０１１７】
＜重量平均分子量（Ｍｗ）及び分子量分布（ＰＤＩ）＞
ＧＰＣ（商品名：ＧＰＣＶ−２０００、日本ウォーターズ社製、カラム：ＴＳＫｇｅｌ、α−３０００、移動相：１０ｍＭトリエチルアミン／ジメチルホルムアミド溶液）を用い、標準物質としてポリスチレン（分子量４２７，０００、１９０，０００、９６，４００、３７，４００、１０，２００、２，６３０、４４０、９２）を使用して検量線を作製し、重量平均分子量（Ｍｗ）、数平均分子量（Ｍｎ）を測定した。この測定値から分子量分布（ＰＤＩ＝Ｍｗ／Ｍｎ）を算出した。
【０１１８】
＜アミン価＞
アミン価は、０．１Ｎの塩酸水溶液を用い、電位差測定によって求めた後、水酸化カリウムの当量に換算した。アミン価は、固形分のアミン価（ｍｇＫＯＨ／ｇ）を示す。
【０１１９】
＜酸無水物価測定＞
酸無水物価は、以下のようにして求められる。具体的には、酸無水物基を有する（メタ）アクリル系重合体（Ａ２）をａ（ｇ）秤量した後にキシレン中に溶解させ、酸無水物基の当量以上のオクチルアミンをｂ（ｍｍｏｌ）添加することで酸無水物基と１級アミノ基を反応させた。その後、室温まで冷却し、残存するオクチルアミン量を、０．１Ｍエタノール性過塩素酸を用いて滴定することにより定量した。滴定量をｃ（ｍｌ）とすると、以下の式から（メタ）アクリル系重合体（Ａ２）の酸無水物価Ｘが求められる。
Ｘ＝（ｂ−０．１×ｃ）／ａ
【０１２０】
以下の分散剤及びアルカリ可溶性樹脂の合成に使用する原料の略称は、次の通りである。
ＰＧＭＡＣ：プロピレングリコールモノメチルエーテルアセテート
ＡＩＢＮ：２，２−アゾビスイソブチロニトリル
ＭＭＡ：メチルメタクリレート
ｎＢＭＡ：ノルマルブチルメタクリレート
ＦＭＡ：フルフリルメタクリレート
ＡＡＥＭ：２−アセトアセトキシエチルメタクリレート
ＡＯＩ：２−(アクリロイルオキシ)エチルイソシアナート
ＤＭＡＥＭＡ：ジメチルアミノエチルメタクリレート
ＢｚＭＡ：ベンジルメタクリレート
ＭＡＡ：メタクリル酸
Ｓｔ：スチレン
ＧＭＡ：グリシジルメタクリレート
【０１２１】
＜処理剤の製造＞
［処理剤１の合成］
（工程（１−１））
ガス導入管、温度計、コンデンサー、攪拌機を備えた反応容器に、ＰＧＭＡＣ３３０部、ＭＭＡ１６０部、ｎＢＭＡ１６０部を仕込み、窒素ガスで置換した。反応容器を８０℃に加熱して、メルカプタン系連鎖移動剤として２−メルカプトコハク酸１４．４部、ＡＩＢＮ３．２部を添加し、１２時間反応した。固形分測定により９５％が反応したことを確認した。
得られた溶液を５０℃まで冷却した後、無水酢酸９．８部を反応容器に仕込み、１００℃で９時間反応させた。酸無水物価の測定で、９５％以上の連鎖移動剤の末端ジカルボン酸が酸無水物化するまで反応させた。
（工程（２−１））
得られた溶液を３０℃まで冷却した後、２−アミノエタンチオール７．４部を反応容器に仕込み、３０℃で２時間反応させた。アミン価測定で、９５％以上の２−アミノエタンチオールのアミノ基がアミド付加するまで反応させた後、室温まで冷却して、固形分が５０質量％の一般式（１）で示される処理剤１の溶液を得た。
【０１２２】
［処理剤２〜６の合成］
表１に示す原料の種類と配合量に変更になるように変更した以外は、処理剤１と同様の方法で、処理剤２〜６の溶液を得た。
【０１２３】
［処理剤７の合成］
（工程（１−２））
ガス導入管、温度計、コンデンサー、攪拌機を備えた反応容器に、ＰＧＭＡＣ３３０部、ＭＭＡ１６０部、ｎＢＭＡ１６０部を仕込み、窒素ガスで置換した。反応容器を８０℃に加熱して、メルカプタン系連鎖移動剤として２−メルカプトエタノール１４．４部、ＡＩＢＮ３．２部を添加して、１２時間反応した。固形分測定により９５％が反応したことを確認した。
得られた溶液を５０℃まで冷却させた後、無水トリメリット酸クロリド３８．８部を反応容器に仕込み、７５℃で４時間反応させた。ＦＴ−ＩＲの測定で、原料の無水トリメリット酸クロリドの酸クロリド部位の吸収ピークが消失するまで反応させた。
（工程（２−１））
得られた溶液を３０℃まで冷却した後、２−アミノエタンチオール１４．２部を反応容器に仕込み、３０℃で２時間反応させた。アミン価測定で、９５％以上の２−アミノエタンチオールのアミノ基がアミド付加するまで反応させた後、室温まで冷却して、固形分が５０質量％の一般式（１）で示される処理剤７の溶液を得た。
【０１２４】
［処理剤８〜１０の合成］
表１に示す原料の種類と配合量に変更になるように変更した以外は、処理剤７と同様の方法で、処理剤８〜１０の溶液を得た。
【０１２５】
［処理剤１１の合成］
（工程（１−２））
ガス導入管、温度計、コンデンサー、攪拌機を備えた反応容器に、ＰＧＭＡＣ３３０部、ＭＭＡ１６０部、ｎＢＭＡ１６０部を仕込み、窒素ガスで置換した。反応容器を８０℃に加熱して、メルカプタン系連鎖移動剤として２−メルカプトエタノール６．４部、ＡＩＢＮ３．２部を添加して、１２時間反応した。固形分測定により９５％が反応したことを確認した。
得られた溶液を５０℃まで冷却した後、ピロメリット酸無水物１７．９部を反応容器に仕込み、７５℃で４時間反応した。酸無水物価の測定で、９５％以上の連鎖移動剤の片末端領域のみの酸無水物基が反応し終わるまで反応させた。
（工程（２−１））
得られた溶液を３０℃まで冷却した後、２−アミノエタンチオール１４．２部を反応容器に仕込み、３０℃で２時間反応させた。アミン価測定で、９５％以上の２−アミノエタンチオールのアミノ基がアミド付加するまで反応させた後、室温まで冷却して、固形分が５０質量％の一般式（１）で示される処理剤１１の溶液を得た。
【０１２６】
［処理剤１２〜１４の合成］
表１に示す原料の種類と配合量に変更になるように変更した以外は、処理剤１１と同様の方法で、処理剤１２〜１４の溶液を得た。
【０１２７】
［処理剤１５の合成］
（工程（２−２））
ガス導入管、温度計、コンデンサー、攪拌機を備えた反応容器に、ＰＧＭＡＣ３３０部、ＭＭＡ１６０部、ｎＢＭＡ１６０部を仕込み、窒素ガスで置換した。反応容器を８０℃に加熱して、メルカプタン系連鎖移動剤として２−メルカプトエタノール１４．４部、ＡＩＢＮ３．２部を添加して、１２時間反応した。固形分測定により９５％が反応したことを確認した。
得られた溶液を５０℃まで冷却した後、ＡＯＩ２６．０部を反応容器に仕込み、７５℃で４時間反応させた。ＦＴ−ＩＲの測定で、ＡＯＩ由来のイソシアネート基のピークが消失するまで反応させた。
得られた溶液を３０℃まで冷却した後、２−アミノエタンチオール１４．４部を反応容器に仕込み、３０℃で２時間反応させた。１級アミン価測定で、９５％以上の２−アミノエタンチオ−ルの１級アミノ基が前記アクリロイル基にマイケル付加するまで反応させた後、室温まで冷却して、固形分が５０質量％の処理剤１５の溶液を得た。
【０１２８】
［処理剤１６〜１８の合成］
表１に示す原料の種類と配合量に変更になるように変更した以外は、処理剤１５と同様の方法で、処理剤１６〜１８の溶液を得た。
【０１２９】
【表１】
2019206641.tif 000035
【０１３０】
得られた処理剤１〜１８の構造を表２に示す。
【０１３１】
【表２】
2019206641.tif 000036
【０１３２】
＜量子ドット及び量子ドット含有組成物の製造＞
［比較例１］
（量子ドット０含有組成物ＱＤ−０の合成）
無水酢酸亜鉛０．５５部、ドデカンチオール７．０部、オレイルアミン５．０部を加熱溶解し添加液を作成した。塩化インジウム０．２２部、オクチルアミン８．２５部を反応容器に入れ、窒素バブリングを行いながら、１６５℃に加熱した。塩化インジウムが溶解した後、ジエチルアミノホスフィン０．８６部を短時間で注入し、２０分間１６５℃に制御した。その後、急冷し、４０℃に冷却した。上記添加液を注入し、２４０℃２時間加熱した後に、室温まで放冷した。放冷後、ヘキサンとエタノールを用いて再沈殿法で精製を行った。トルエンを用いて、固形分濃度１０％に調製し、ドデカンチオールで表面処理された量子ドット０を含む組成物ＱＤ−０を得た。
【０１３３】
［実施例１］
（量子ドット１含有組成物（ＱＤ−１））
量子ドット含有組成物ＱＤ−０を、トルエンを用いて固形分濃度１％に希釈した。希釈した液と同量の５％処理剤１のトルエン溶液を添加し、１２時間撹拌した。トルエンとエタノールを用いて再沈殿法で精製を行った。トルエンを用いて、固形分濃度１０％に調製し、処理剤１で表面処理された量子ドット１を含む含有組成物（ＱＤ−１）を得た。
【０１３４】
［実施例２〜１８］
（量子ドット２〜１８含有組成物（ＱＤ−２〜１８））
処理剤を表３記載の処理剤２〜１８に変更した以外は、ＱＤ−１と同様にして、量子ドット２〜１８及び量子ドット２〜１８を含む組成物ＱＤ−２〜１８を調製した。
【０１３５】
［比較例２〜４］
（量子ドット１９〜２１含有組成物（ＱＤ−１９〜２１））
処理剤を表３記載の化合物に変更した以外は、ＱＤ−１と同様にして、量子ドット１９〜２１及び量子ドット１９〜２１を含む組成物ＱＤ−１９〜２１を調製した。
【０１３６】
［比較例５〜７］
（量子ドット２２〜２４含有組成物（ＱＤ−２２〜２４））
処理剤を表３記載の化合物に変更し、さらに、再沈殿精製用のエタノールをヘキサンに変更した以外は、ＱＤ−１と同様にして、量子ドット２２〜２４及び量子ドット２２〜２４を含む組成物ＱＤ−２２〜２４を調製した。
【０１３７】
【表３】
2019206641.tif 000037
【０１３８】
＜樹脂溶液の製造＞
［樹脂溶液１の調製］
セパラブル４口フラスコに温度計、冷却管、窒素ガス導入管、撹拌装置を取り付けた反応容器にキシレン７０．０部を仕込み、８０℃に昇温し、反応容器内を窒素置換した後、滴下管よりｎ−ブチルメタクリレート１８．０部、メタクリル酸メチル１２．０部、２，２’−アゾビスイソブチロニトリル０．４部の混合物を２時間かけて滴下した。滴下終了後、更に３時間反応を継続し、重量平均分子量（Ｍｗ）２６，０００のアクリル樹脂の溶液を得た。室温まで冷却した後、樹脂溶液約２ｇをサンプリングして１８０℃、２０分加熱乾燥して固形分濃度を測定し、先に合成した樹脂溶液に固形分濃度が２０質量％になるようにキシレンを添加してアクリル樹脂溶液１を調製した。
【０１３９】
［樹脂溶液２の調製］
セパラブル４口フラスコに温度計、冷却管、窒素ガス導入管、撹拌装置を取り付けた反応容器にキシレン７０．０部を仕込み、８０℃に昇温し、反応容器内を窒素置換した後、滴下管よりｎ−ブチルメタクリレート１４．０部、メタクリル酸メチル１０．０部、スチレン６．０部、２，２’−アゾビスイソブチロニトリル０．４部の混合物を２時間かけて滴下した。滴下終了後、更に３時間反応を継続し、重量平均分子量（Ｍｗ）２６，０００のアクリル樹脂の溶液を得た。室温まで冷却した後、樹脂溶液約２ｇをサンプリングして１８０℃、２０分加熱乾燥して固形分濃度を測定し、先に合成した樹脂溶液に固形分濃度が２０質量％になるようにキシレンを添加してアクリル樹脂溶液２を調製した。
【０１４０】
［樹脂溶液３の調製］
ブチラール樹脂エスレックＢＬ−Ｓ（積水化学製）を固形分濃度１０％となるようにトルエンに溶解した。
【０１４１】
［樹脂溶液４の調製］
ノルボルネン２００部、シクロペンテン５０部、１−ヘキセン１８０部及びトルエン７５０部を、窒素置換した反応容器に仕込み、６０℃に加熱した。これに、トリエチルアルミニウム（１．５モル／ｌ）のトルエン溶液０．６２部、ｔｅｒｔ−Ｃ４Ｈ５ＯＨ／ＣＨ３ＯＨで変性（ｔｅｒｔ−Ｃ４Ｈ９ＯＨ／ＣＨ３ＯＨ／Ｗ＝０．３５／０．３／１；モル比）したＷＣｌ６溶液（濃度０．０５モル／ｌ）３．７部を加え、８０℃で３時間加熱攪拌して、開環重合反応、水素添加反応を行い、次いでトリメチルベンゼンを用いて固形分濃度を１０％に調製して樹脂溶液４を得た。
【０１４２】
＜インクジェットインキの調製＞
［実施例１９］
密閉できる容器に、量子ドット含有組成物（ＱＤ−１）５部、樹脂溶液１を５部、ジエチレングリコールモノブチルエーテルアセテート５部、順番で計量し、その後、密閉して３分間振盪してインクジェットインキ１を調製した。
【０１４３】
［実施例２０〜３６、比較例８〜１４］
密閉できる容器に、表４に示した配合組成にて、量子ドット含有組成物、樹脂溶液、溶剤の順番で計量した以外は、インクジェットインキ１と同様にしてインクジェットインキ２〜２４を調製した。
【０１４４】
【表４】
2019206641.tif 000038
【０１４５】
以下に、表４中の略称を示す。
ＤＢＣＡ：ジエチレングリコールモノブチルエーテルアセテート
ＰＧＭＡｃ：プロピレングリコールメチルエーテルアセテート
【０１４６】
＜インクジェットインキの評価＞
得られたインクジェットインキについて、以下の評価を実施した。結果を表５に示す。
【０１４７】
［粘度測定］
得られたインクジェットについて、振動式粘度計ビスコメイトＶＭ−１０Ａ−Ｌ（ＳＥＫＯＮＩＣ社製）を用いて、２５℃における粘度を測定した。
【０１４８】
［インキ外観］
得られたインクジェットインキの外観を、下記基準で目視評価した。
○：濁りなく透明な状態      ：実用上使用可能
△：濁りが生じている        ：実用上使用不可
×：析出物が生じていている  ：不良
【０１４９】
［ＩＪ吐出性］
得られたインクジェットインキを用いて、下記条件で印刷試験を行った。得られた印刷物及び吐出状況について、下記基準で評価を行った。なお、比較例８−１１及び１３は、高粘度又はインキ外観不良のため印刷試験に至らなかった。
（印刷条件）
印刷機ＤｉｍａｔｉｘＭａｔｅｒｉａｌｓＰｒｉｎｔｅｒ
カートリッジ１０ＤｉｍａｔｉｘＭａｔｅｒｉａｌｓＣａｒｔｒｉｇｅｓ、１０ｐＬ
印刷パターン１ｍｍ間隔の格子模様
基板丸カバーガラス・松浪ガラス工業製
基板温度３０℃ 
印刷後乾燥４０℃２０分
（評価基準）
○：印刷パターン通りに吐出できた  ：良好
×：ノズル詰りが発生した          ：不良
【０１５０】
［ブリード性評価］
得られたインクジェットインキを、ホウケイ酸ガラス基板上に、バーコーターを用いて乾燥後膜厚が２μｍ程度の塗膜になるように塗布した。塗布物は４０℃で１０分間乾燥させ、２ｃｍ×２ｃｍの大きさに切断した。得られた塗布物をプロピレングリコールモノメチルエーテルアセテート（ＰＧＭＡｃ）溶剤１００ｍＬに浸漬し、４０℃で６時間静置した。塗布物を取り出した後、使用した溶媒を１ｃｍ角蛍光セルに入れ、下記条件で蛍光強度を測定し、下記基準で評価した。また、同様にして、Ｎ−メチルピロリドン（ＮＭＰ）溶剤でも評価した。実用上、当該条件で量子ドットの蛍光強度が５００未満である事が必要である。
（測定条件）
測定機：日立蛍光光度計  Ｆ−２５００
励起波長：４００ｎｍ  蛍光積分範囲：  ４１５−８００ｎｍ
スキャンスピード：３００ｎｍ／ｍｉｎ
励起側スリット： ２．５ｎｍ、  蛍光側スリット： ２．５ｎｍ
使用セル：１ｃｍ角セル
（評価基準）
◎：蛍光強度が１００未満              ：良好
○：蛍光強度が１００以上５００未満    ：実用上使用可能
△：蛍光強度が５００以上１０００未満  ：実用上使用不可
×：蛍光強度が１０００以上            ：不良
【０１５１】
［量子効率評価］
前記ＩＪ吐出性で得られたインクジェット印刷物の量子収率（ＱＹ−１）を下記条件下で測定した。また、インクジェット印刷物を温度２３℃、湿度５０％ＲＨ、暗所の条件下で２週間経過させた後の量子収率（ＱＹ−２）を同様にして測定し、ＱＹ−１を１としたときのＱＹ−２の比率をＱＹ維持率として算出した。ＱＹ維持率は、１に近い方が好ましく、０．６以上であれば実用上使用可能である。
（測定条件）
測定機：絶対ＰＬ量子収率測定装置Ｃ９９２０−０２
励起波長：４００ｎｍ積分範囲  ３７５−４２５ｎｍ
蛍光積分範囲：４３０−８００ｎｍ
【０１５２】
【表５】
2019206641.tif 000039
【０１５３】
本発明の処理剤を用いた量子ドットを含む組成物は、ＱＹ維持率及びＩＪ印刷吐出性が高く、溶剤浸漬に対するブリード抑制されている事が示された。処理剤はアクリル鎖を含有する構造であり、近傍の量子ドットのアクリル鎖同士と親和性が高い事から、ブリードが抑制されると考えられる。これは、バインダー樹脂がアクリル樹脂の時にブリードが抑制されやすい事からも支持される。
また、処理剤１５〜１８を用いた実施例３３〜３６は最も蛍光量子収率維持率が高く、処理剤１〜６を用いた実施例１９〜２４、処理剤７〜１０を用いた実施例２５〜２８、処理剤１１〜１４を用いた実施例２９〜３２の順に維持率の低下がみられた。これは、各処理剤のカルボン酸の数及び酸性度に対応しており、カルボン酸の数が少なく、カルボン酸の酸性度が低い処理剤ほど良好な蛍光量子収率維持率を有している。これは、量子ドット表面が硫化亜鉛であり、酸によって劣化する事を反映していると考えられる。